(57)【特許請求の範囲】
【請求項１】
芳香族ポリアミドと少なくとも一種以上の異種重合体からなり、異種重合体の含有量が芳香族ポリアミドに対して１０〜４０重量％、芳香族ポリアミドの溶解性パラメーターδａと異種重合体の溶解性パラメーターδｂが下式を充たし、高さ５ｎｍの水平面で切った突起の平均突起径が０．１〜２μｍであり、少なくとも一方向のヤング率が８ＧＰａ以上である芳香族ポリアミドフィルム。
５０（ＭＪ／ｍ3）1/2≦δａ≦７０（ＭＪ／ｍ3）1/2
｜δａ−δｂ｜≦１５（ＭＪ／ｍ3）1/2
【請求項２】
上記異種重合体が、繰り返し単位中に少なくとも１個のスルホン基を有する芳香族ポリスルホン系重合体である請求項１に記載の芳香族ポリアミドフィルム。
【請求項３】
少なくともフィルムの片面において、高さ５ｎｍ以上の突起が３×１０5〜５０×１０5個／ｍｍ2、高さ５０ｎｍ以上の突起が２５×１０4個／ｍｍ2以下であり、高さ５ｎｍの水平面で切った突起の断面積が、測定面積の５〜４０％であり、少なくとも一方向のヤング率が８ＧＰａ以上である請求項１または２に記載の芳香族ポリアミドフィルム。
【請求項４】
請求項１〜３のいずれかに記載の芳香族ポリアミドフィルムの少なくとも一面に磁性層が配されてなる磁気記録媒体。
【請求項５】
幅が２．３〜１３．０ｍｍ、支持体厚みが１０μｍ以下、長さが６０ｍ／巻以上、磁気記録密度が５キロバイト／ｍｍ2以上である請求項４に記載の磁気記録媒体。
【発明の詳細な説明】
【０００１】
【発明の属する技術分野】
本発明は、磁気記録媒体などとして好適に用いることができる芳香族ポリアミドフィルムに関するものである。
【０００２】
【従来の技術】
芳香族ポリアミドフィルムは、その優れた耐熱性、機械特性を活かして様々な用途に検討されている。特にパラ配向性の芳香族ポリアミドは剛性、強度等の機械特性が他のポリマーより優れているため、フィルムの薄物化に非常に有利であり、プリンタ−リボン、磁気テ−プ、コンデンサ−などの用途が考えられている。特に磁気テ−プに代表される磁気記録媒体に使用する場合、適切なフィルムの表面性を付与することが必要であり、例えば磁気記録媒体用フィルムとして、無機粒子を添加することにより表面性を改良した例として、特開昭６０−１２７５２３号公報、特開昭６０−２０１９１４号公報などが知られている。
【０００３】
【発明が解決しようとする課題】
近年、デジタル記録技術の進歩、コンピュ−タ−の外部メモリへの展開などにより、薄膜化、高密度記録化、高耐久性の磁気記録媒体に適したフィルムの要求がより強くなってきている。すなわち、高出力を達成するために磁性層として、極薄塗布型磁性層を形成したり、フィルム上に直接磁性層を形成する蒸着型磁性層を形成した磁気記録媒体に大きな進歩が見られているが、磁性層が高性能になればなるほどベースフィルムにも、平滑性、走行性を高いレベルで達成することが求められている。特に蒸着型磁気記録媒体においてはベースフィルムの表面性が蒸着面の表面性を支配するために高度な表面性が要求されるが、下記に記す課題があるため、技術的ボトルネックとなっていた。
【０００４】
第１に、出力特性を向上させるために磁性層側の表面を平滑にしようとするとヘッドとの摩擦により、磁性層が剥離したり、剥離した磁性体によりヘッドに目詰まりを発生させることがある。またこうした耐久性を改善するために磁性層側の表面を粗面化すると高性能磁気記録媒体に要求される出力特性が得られなくなることがある。第２に走行性を付与するために走行側の表面を粗面化すると形状が磁性層に転写し、磁気記録媒体とした時、データの欠落が発生することがある。こうした課題を解決しようと磁性層側の面と走行側の面との表面性を独立させて設計する提案もなされているが、必ずしも充分とは言えない。
【０００５】
また、芳香族ポリアミドフィルムは従来、磁気記録媒体のベ−スフィルムに用いられてきたポリエチレンテレフタレ−トやポリエチレンナフタレ−トなどのポリエステルフィルムや芳香族ポリイミドフィルムに比べ、剛性が高いため薄膜化が可能であり、大容量の磁気記録媒体に適した素材であるが、溶融製膜法により成形されるポリエステルフィルムに対し、溶液製膜法で成形される点で大きく異なる。また、同じ溶液製膜法で成形される芳香族ポリイミドフィルムに比べ、芳香族ポリアミドフィルムの製造は、ｐＨ挙動などが大きく異なり、更に、重合溶液に無機塩などが含有されることが多く、製膜時の脱溶媒工程に格別の注意が必要である点で芳香族ポリイミドとは大きく異なる。従って、課題の達成のためには、芳香族ポリアミドに適合した技術を開発する必要がある。
【０００６】
本発明は、かかる課題を解決し、均一な高さの突起を多数形成することにより、磁気記録媒体とした時の電磁変換特性、耐久性に優れた磁気記録媒体用ベ−スフィルムとして好適に用いることのできる芳香族ポリアミドフィルムを提供することを目的とする。
【０００７】
【課題を解決するための手段】
かかる課題は、芳香族ポリアミドと少なくとも一種以上の異種重合体からなり、異種重合体の含有量が芳香族ポリアミドに対して１０〜４０重量％、芳香族ポリアミドの溶解性パラメーターδａと異種重合体の溶解性パラメーターδｂが下式を充たし、高さ５ｎｍの水平面で切った突起の平均突起径が０．１〜２μｍであり、少なくとも一方向のヤング率が８ＧＰａ以上である芳香族ポリアミドフィルムによって解決される。
【０００８】
５０（ＭＪ／ｍ3）1/2≦δａ≦７０（ＭＪ／ｍ3）1/2
｜δａ−δｂ｜≦１５（ＭＪ／ｍ3）1/2
【０００９】
【発明の実施の形態】
本発明の芳香族ポリアミドとは、次の式（Ｉ）および／または式（ＩＩ）で表される繰り返し単位を有するものである。
【００１０】
式（Ｉ）
【化１】
0003724160.tif 000002
式（ＩＩ）
【化２】
0003724160.tif 000003
ここで、Ａｒ1、Ａｒ2、Ａｒ3は、例えば、
【化３】
0003724160.tif 000004
などが挙げられる。ここで、Ｘ、Ｙは芳香環の結合基であって、例えば、
−Ｏ−，−ＣＨ2−，−ＣＯ−，−Ｓ−，−Ｃ（ＣＨ3）2−
などから選ばれるが、これに限定されるものではない。更にこれらの芳香環上の水素原子の一部が、フッ素，臭素，塩素などのハロゲン基（特に塩素）、ニトロ基、メチル，エチル，プロピルなどのアルキル基（特にメチル基）、メトキシ，エトキシ，プロポキシなどのアルコキシ基などの置換基で置換されていてもよく、また、重合体を構成するアミド結合中の水素が他の置換基によって置換されていてもよい。また、本発明に用いる芳香族ポリアミドは、上記の芳香環がパラ配向性を有しているものが、全芳香環の８０モル％以上、より好ましくは９０モル％以上をしめていることが好ましい。ここでパラ配向性とは、芳香核上主鎖を構成する２価の結合手が互いに同軸または平行にある状態を言う。このパラ配向性が８０モル％未満の場合、フィルムの剛性および耐熱性が不十分となることがある。
【００１１】
本発明の異種重合体とは、上記の芳香族ポリアミド以外の繰り返し単位を有する重合体であって、芳香族ポリアミドに対して１０〜４０重量％含有されるものである。含有量が１０重量％未満の場合、突起の高さおよび個数が不十分で、滑り性が悪いために、耐久性が悪化することがある。また、４０重量％を越える場合は、粗大突起が多くなり磁気記録媒体とした時の電磁変換特性が悪化するだけではなく、フィルムの機械特性が劣化することがある。異種重合体の含有量は、より好ましくは１５〜３０重量％である。
【００１２】
かかる異種重合体の種類は、芳香族ポリアミドの溶解性パラメーターδａ、含有される異種重合体の溶解性パラメーターδｂとしたときに、下式を充たすものである。
【００１３】
５０（ＭＪ／ｍ3）1/2 ≦δａ≦７０（ＭＪ／ｍ3）1/2
｜δａ−δｂ｜≦１５（ＭＪ／ｍ3）1/2
ここで溶解性パラメーターとは、Ｆｅｄｏｒｓの方法により計算される値である（計算方法は、例えば、Properties of Polymers, chapter 7(D.W.Van Kreveren著、1976、Elsevier)等に示されている）。芳香族ポリアミド、異種重合体の構造によっては、含有される化学種のパラメーターが求められていないためＦｅｄｏｒｓの方法で計算できないものもあるが、その場合は近似の化学種を用いることで代用する（例えば、−ＳＯ2−についてのパラメーターはないが、−Ｓ−と、−Ｏ−，−Ｏ−の値を用いて代用することとする）。溶解性パラメーターは、異種ポリマー間の相溶性の目安となるパラメーターであり、δａ、δｂが上記範囲であると、分散相の大きさが規制され、表面突起が本発明の範囲を充たすことができる。｜δａ−δｂ｜は、より好ましくは、
１（ＭＪ／ｍ3）1/2≦｜δａ−δｂ｜≦１２（ＭＪ／ｍ3）1/2
であり、更に好ましくは、
１（ＭＪ／ｍ3）1/2≦｜δａ−δｂ｜≦１０（ＭＪ／ｍ3）1/2
である。
【００１４】
また、芳香族ポリアミド本来の耐熱性、機械特性を充分に発揮させるためには異種重合体も耐熱性に優れることが好ましく、ガラス転移温度、またはガラス転移温度が明確でない場合は、ＪＩＳ−Ｄ６４８に記載の熱変形温度が、１５０℃以上、より好ましくは、２００℃以上であることが好ましい。
【００１５】
このような異種重合体の例としては、ポリスルホン、ポリエーテルスルホン、ポリスルフィドスルホン、ポリフェニレンスルフィド、ポリエーテルイミド、ポリフェニレンオキシド、変性ポリフェニレンオキシド、ポリエーテルケトン、ポリエーテルエーテルケトン、ポリカーボネート、ポリエチレンテレフタレート、ポリブチレンテレフタレート、ポリイミドまたはその前駆体であるポリアミド酸、ポリフッ化ビニリデン、ポリメチルメタアクリレート、ポリスチレン、ポリビニルアルコールなどが挙げられるが、形成される表面突起の均一性、耐熱性の点から、ポリスルホン、ポリエーテルスルホン、ポリスルフィドスルホンなどの芳香族ポリスルホン系重合体、芳香族ポリエーテルイミド系重合体、ポリエーテルケトン、ポリエーテルエーテルケトンなどの芳香族ポリケトン系重合体、ポリカーボネート系重合体、ポリエチレンテレフタレート、ポリブチレンテレフタレートなどの芳香族ポリエステル系重合体、ポリイミドまたはその前駆体であるポリアミド酸を用いる芳香族ポリイミド系重合体などから選ばれる少なくとも一種の重合体を含有することが好ましい。この中で特に好ましい重合体は、芳香族ポリスルホン系重合体である。本発明の芳香族ポリスルホン系重合体は、繰り返し単位中に少なくとも１個のスルホン基を有している。例えば、ビスフェノ−ルＡのナトリウム塩と、４，４’−ジクロロジフェニルスルホンとの重縮合、４−（４−クロロフェニルスルホニル）フェノ−ルのカリウム塩の重縮合などにより製造されるポリスルホンに代表される芳香族ポリスルホン系重合体が挙げられるが、更には、式（III）で表される繰り返し単位を有する公知の芳香族ポリスルホン系重合体が挙げられ、これらを２種以上用いても差し支えない。
【００１６】
式（ＩＩＩ）
【化４】
0003724160.tif 000005
ここで、ｎは正の整数であり、５以上１０００以下のものが耐熱性および有機溶媒への溶解性の点で好ましい。また、この中でも特に、
【化５】
0003724160.tif 000006
が均一な突起を形成できる点で好ましい。
【００１７】
芳香族ポリアミドと異種重合体とのブレンド方法としては、芳香族ポリアミドの重合前あるいは重合後に、ペレット、粉末状の異種重合体を直接あるいは、溶剤に溶解させて添加してもよいが、芳香族ポリアミドと異種重合体とを溶剤に溶解させた状態でブレンドし、成型用原液とすることが好ましい。芳香族ポリアミドと異種重合体を溶解させる溶剤は、それぞれ異なったものでもよいが、コスト、生産性等の工業的メリットを勘案すると同種の溶剤が好ましい。このような溶剤としては、Ｎ−メチルー２ーピロリドン、ジメチルアセトアミド、ジメチルホルムアミド、ヘキサメチレンホスホルアミド、ジメチルイミダゾリジノン、ジメチルスルホンなどの有機溶媒や濃硫酸などの鉱酸が挙げられる。
【００１８】
本発明の芳香族ポリアミドフイルムは、少なくともフィルムの片面において、高さ５ｎｍ以上の突起が３×１０5〜５０×１０5個／ｍｍ2、高さ５０ｎｍ以上の突起が２５×１０4個／ｍｍ2以下であり、高さ５ｎｍの水平面で切った突起の断面積が、測定面積の５〜４０％である。高さ５ｎｍ以上の突起が３×１０5個／ｍｍ2未満の場合、電磁変換特性は優れるが、耐久性に劣ることがある。高さ５ｎｍ以上の突起が５０×１０5個／ｍｍ2を越える場合、耐久性は優れるが、電磁変換特性に劣ることがある。より好ましくは４×１０5〜４５×１０5個／ｍｍ2、更に好ましくは５×１０5〜４０×１０5個／ｍｍ2である。一方、高さ５０ｎｍ以上の突起が２５×１０4個／ｍｍ2を超える場合、磁気記録媒体とした時の初期出力が低く、ドロップアウトが多発することがある。より好ましくは２０×１０4個／ｍｍ2以下、更に好ましくは１５×１０4個／ｍｍ2以下である。また、高さ５ｎｍの水平面で切った突起の断面積が、測定面積の５％未満の場合、繰り返し走行させたときに突起が削れ易くなり耐久性が低下することがあり、４０％を越える場合、ヘッドとの接触面積が大きくなり耐久性が低下することがある。より好ましくは５〜３０％、更に好ましくは１０〜２０％である。
【００１９】
また、該表面において高さ１０ｎｍ以上の突起は２×１０5〜３０×１０5個／ｍｍ2、より好ましくは３×１０5〜２５×１０5個／ｍｍ2、更に好ましくは４×１０5〜２０×１０5個／ｍｍ2で、高さ１０ｎｍの水平面で切った突起の断面積が、測定面積の５〜２０％、より好ましくは５〜１５％、更に好ましくは５〜１０％であると電磁変換特性および耐久性により向上が見られるため好ましい。
【００２０】
本発明の芳香族ポリアミドフィルムは、高さ５ｎｍの水平面で切った突起の平均突起径が０．１〜２μｍであることが好ましい。高さ５ｎｍの水平面で切った突起の平均突起径が０．１μｍ未満の場合は突起が削れ易くなるため、また、２μｍを越える場合は接触面積が大きくなるため耐久性が低下することがある。より好ましくは０．２〜１．５μｍ、更に好ましくは０．２〜１μｍである。
【００２１】
本発明の芳香族ポリアミドフイルムは上記組成物を主要成分とするが、本発明の目的を阻害しない範囲で、酸化防止剤、熱安定剤、滑剤、紫外線吸収剤、核生成剤等の無機または有機の添加剤がブレンドされていてもよい。
【００２２】
本発明の芳香族ポリアミドフィルムは、上述のとおり芳香族ポリアミドと異種重合体とのブレンドによって好ましく製造され、粒子を含有しなくとも均一な表面突起を形成できるものであるが、用途によっては粒子を含有させてもよい。含有させる粒子としては、ＳｉＯ2、ＴｉＯ2、Ａｌ2Ｏ3、ＣａＳＯ4、ＢａＳＯ4、ＣａＣＯ3、カ−ボンブラック、ゼオライト、その他の金属微粉末などの無機粒子や、シリコ−ン粒子、ポリイミド粒子、架橋共重合体粒子、架橋ポリエステル粒子、テフロン粒子などの有機高分子粒子などを併用してもよい。このとき、粒子の平均一次粒径は５〜１００ｎｍが好ましく、含有量は芳香族ポリアミドに対して０．０１〜５重量％が好ましい。
【００２３】
また、本発明のフィルムは製膜が容易である単層フィルムとしても好ましく採用されるが、積層フィルムであっても構わない。積層フイルムとするときは、本発明のフイルムが少なくとも一面の最表層となるように積層することが好ましい。
【００２４】
本発明は、上記フィルムの少なくとも一面に磁性層を設けて磁気記録媒体として用いることができる。このとき、本発明の要件を充たす表面に磁性層を設けることが好ましい。
【００２５】
本発明のフィルムに磁性層を形成する方法は、強磁性粉末を各種バインダーを用いて磁性塗料とし支持体フィルム上に塗布する湿式法、蒸着法、スパッタリング法、イオンプレ−ティング法などの乾式法があり、特に限定されるものではないが、ここでは湿式法を例にとって説明する。磁性体となる磁性粉末の種類は特に限定されないが、強磁性粉末、例えば、酸化鉄、酸化クロム、Ｆｅ、Ｃｏ、Ｆｅ−Ｃｏ、Ｆｅ−Ｃｏ−Ｎｉ、Ｃｏ−Ｎｉなどが好ましく用いられる。磁性粉末は各種バインダーを用いて磁性塗料とすることができるが、熱硬化性樹脂系バインダーおよび放射線硬化系バインダーが好ましく、その他添加剤として分散剤、潤滑剤、帯電防止剤などを用いてもよい。例えば、塩化ビニル・酢酸ビニル・ビニルアルコール共重合体、ポリウレタンプレポリマおよびポリイソシアネートから成るバインダーを用いることができる。磁性層を設けた後、更に易滑性と耐久性を向上させるために、磁性層と反対側の面に公知の方法によりバックコ−ト層を設けてもよい。本発明のフィルムは、高さの揃った突起が形成されており、また、その突起形状から突起が削れ難いという特徴を有しているため、湿式法による磁性層形成に特に好ましく用いられる。
【００２６】
本発明の芳香族ポリアミドフィルムは少なくとも一方向の引張りヤング率が８ＧＰａ以上であることが好ましい。磁気テープの出力は、テープとヘッドとのヘッドタッチ性の向上に伴って上がるが、そのために基材フィルムの高ヤング率化が求められる。記録方法が固定ヘッド式の場合は長手方向の、ヘリカルスキャン方式の場合は幅方向のヤング率が特に重要であり、基材フィルムのいずれの方向も８ＧＰａ未満であれば、いずれの記録方式を採用しても高出力が得られないことがあるので好ましくない。尚、本発明の芳香族ポリアミドフィルムの少なくとも一方向のヤング率は好ましくは９ＧＰａ以上、更に好ましくは１０ＧＰａ以上である。尚、全ての方向のヤング率が８ＧＰａ以上であることが特に好ましい。これらの特性を充たすためには、前述したように、本発明に用いる芳香族ポリアミドの芳香環がパラ配向性を有しているものが、全芳香環の８０モル％以上、より好ましくは９０モル％以上をしめていることが好ましい。
【００２７】
本発明の芳香族ポリアミドフィルムは、フレキシブルプリント基板、コンデンサー、プリンタリボン、音響振動板、太陽電池のベースフィルムなど種々の用途に好ましく用いられるが、少なくとも片面に磁性層を設けた磁気記録媒体として用いられると高出力、高耐久性、無欠点性を兼ね備えた本発明の芳香族ポリアミドフィルムの効果が充分に発揮されるため特に好ましい。
【００２８】
磁気記録媒体の形態は、ディスク状、カード状、テープ状など特に限定されないが、本発明の芳香族ポリアミドフィルムの優れた表面性、高ヤング率を活かした薄膜化に対応するため、芳香族ポリアミドフィルムからなる支持体の厚みが１０μｍ以下、幅が２．３〜１３．０ｍｍ、長さが６０ｍ／巻以上、磁気記録密度（非圧縮時）が５キロバイト／ｍｍ2以上の長尺、高密度の磁気テ−プなどの磁気記録媒体としたとき、本発明の表面形状を付与したことによる効果、また高い剛性を持つことによる優れた効果をより一層奏することができるので特に好ましい。なお、ここでいう記録密度は下式により算出する。
【００２９】
記録密度  ＝  記録容量／（テ−プ幅×テ−プ長さ）
磁気テープに代表される磁気記録媒体には近年ますます小型化、高容量化の要請が高いが、高容量化を実施する上で以下のポイントがある。一つは、支持体の厚さを薄くして長尺化により全体としての記録容量を向上させる方法であり、今一つは、トラック幅の狭幅化、記録波長の短波長化などにより単位面積当たりの記録容量を向上させる方法であり、一般的にはこれらを併用する方向にある。支持体の厚みを薄くする場合には、支持体の剛性が高いことがもちろん必要であるが、支持体が厚いときに較べてヘッドタッチ、ひいては電磁変換特性に関わる支持体表面の寄与が大きくなる。すなわちテープが厚い場合は走行テンション、ヘッドへのタッチ圧は高く設定できるため、支持体表面が無規制なものであってもヘッドに安定に接することができるのに対し、テープの薄膜化を行った場合、走行テンションやヘッドのタッチ圧を低くせざるを得ず、従って支持体表面が本発明のように規制されたものでないと、ヘッドへの密着性、走行性が不均一、不安定なものとなるためトラックの位置ずれやシグナルの欠落を発生しやすくなる。また、データ転送速度の高速化の要請により、従来以上にヘッドとテープの相対速度が大きくなる傾向にあるが、それによる摩擦熱を必要以上に発生させないためにも、突起高さと個数が特定範囲に制御された本発明の芳香族ポリアミドフィルムは極めて有効である。以上のように本発明の芳香族ポリアミドフィルムは、こうした高容量化の要請に対し好適に応えることのできる磁気テープとすることができる。支持体の厚みは好ましくは、７．０μｍ以下、更に好ましくは５．０μｍ以下であり、磁気記録媒体としての記録密度は好ましくは８キロバイト／ｍｍ2以上、更に好ましくは２５キロバイト／ｍｍ2以上である。
【００３０】
また本発明は磁気記録媒体として、民生用、プロ用、Ｄ−１，Ｄ−２，Ｄ−３等の放送局用デジタルビデオカセット用途、ＤＤＳ−２，３，４、データ８ｍｍ、ＱＩＣ等のデータストレージ用途に好適に用いることができるが、データ欠落等の信頼性が最も重視されるデータストレージ用途に最適に用いることができる。
【００３１】
本発明のフィルムの伸度は１０％以上、より好ましくは２０％以上、更に好ましくは３０％以上であるとテ−プが適度な柔軟性を持つので望ましい。
【００３２】
本発明のフィルムの吸湿率は、５％以下、より好ましくは３％以下、更に好ましくは２％以下であると湿度変化によるテ−プの寸法変化が小さく良好な電磁変換特性を保てるので望ましい。
【００３３】
本発明のフィルムの２００℃、１０分間での熱収縮率は０.５％以下が好ましく、より好ましくは０．３％以下であると温度変化によるテ−プの寸法変化が小さく良好な電磁変換特性を保てるので望ましい。
【００３４】
これらの特性は、積層された場合には積層フィルムについても満足することが好ましい。
【００３５】
本発明のフィルムは、例えば、次のような方法で製造できるが、本発明はこれに限定されるものではない。
【００３６】
まず芳香族ポリアミドであるが、芳香族ジ酸クロリドと芳香族ジアミンから得る場合には、Ｎ−メチルピロリドン、ジメチルアセトアミド、ジメチルホルムアミドなどの非プロトン性有機極性溶媒中で溶液重合で合成される。
【００３７】
この時、低分子量物の生成を抑制するため、反応を阻害するような水、その他の物質の混入は避けるべきであり、効率的な攪拌手段をとることが好ましい。また、原料の当量性は重要であるが、製膜性を損なう恐れのある時は、適当に調整することができる。また、溶解助剤として塩化カルシウム、塩化マグネシウム、塩化リチウム、臭化リチウム、硝酸リチウムなどを添加してもよい。
【００３８】
単量体として芳香族ジ酸クロリドと芳香族ジアミンを用いると塩化水素が副生するが、これを中和する場合には周期律表Ｉ族かＩＩ族のカチオンと水酸化物イオン、炭酸イオンなどのアニオンからなる塩に代表される無機の中和剤、またエチレンオキサイド、プロピレンオキサイド、アンモニア、トリエチルアミン、トリエタノ−ルアミン、ジエタノ−ルアミンなどの有機の中和剤が使用される。また、基材フィルムの湿度特性を改善する目的で、塩化ベンゾイル、無水フタル酸、酢酸クロリド、アニリン等を重合の完了した系に添加し、ポリマ−の末端を封鎖してもよい。
【００３９】
本発明のフィルムを得るためにはポリマ−の固有粘度（ポリマ−０．５ｇを硫酸中で１００ｍｌの溶液として３０℃で測定した値）は、０．５以上であることが好ましい。
【００４０】
製膜原液としては、中和後のポリマ−溶液をそのまま用いても、一旦、ポリマ−を単離後、有機溶媒に再溶解したものを用いてもよい。
【００４１】
異種重合体の添加は、重合前にモノマ−とともに溶媒に溶解させても、重合後のポリマ−溶液に混合させても、単離した芳香族ポリアミドとともに再溶解しても、製膜直前にスタティックミキサ−などを利用して混合させてもよい。また、粉末状やペレットで添加しても、一旦、重合溶媒などの有機溶媒に溶解後、ポリマ−溶液と混合しても構わない。
【００４２】
製膜原液中のポリマ−濃度は２〜４０重量％程度が好ましい。
【００４３】
上記のように調製された製膜原液は、乾式法、乾湿式法、湿式法、半乾半湿式法などによりフィルム化が行なわれるが、表面形態を制御しやすい点で、乾湿式法が好ましく、以下、乾湿式法を例にとって説明する。該原液を口金からドラム、エンドレスベルトなどの支持体上に押し出して薄膜とし、次いでかかる薄膜層から溶媒を飛散させ、薄膜を乾燥する。この時、脱溶媒速度は、３〜１５％／分で乾燥することが好ましい。脱溶媒速度が３％／分未満であると突起が扁平になることがあり、また、脱溶媒速度が１５％／分を超えると粗大突起が多くなり、表面が粗れることがあるため好ましくない。乾燥温度は、１００〜２１０℃が好ましく、１２０〜１８０℃がより好ましい。また、乾燥時間は、３〜１２分が好ましく、５〜１０分がより好ましい。次いで、乾式工程を終えたフィルムは支持体から剥離されて、湿式工程に導入され、脱塩、脱溶媒などが行なわれる。この湿式工程を通さずにそのまま剥離したゲルフィルムに延伸および熱処理を行うと、表面が大きくあれたり、カ−ルが発生することがあるため好ましくない。
【００４４】
この後、延伸、乾燥、熱処理が行なわれてフィルムとなる。
【００４５】
延伸温度としてはポリマ−のガラス転移温度（Ｔｇ）から（Ｔｇ＋３０）℃の範囲で行うことがフィルムの機械特性向上に有効であり、延伸倍率は面倍率で１．２〜４（面倍率とは延伸後のフィルム面積を延伸前のフィルムの面積で除した値で定義する。１以下はリラックスを意味する。）の範囲内、より好ましくは１．２〜３．５の範囲とすることが優れた機械物性のフィルムを安定して製膜できる点で好ましい。
【００４６】
フィルムの延伸中あるいは延伸後に熱処理が行なわれるが、熱処理温度は２００〜３５０℃の範囲にあることがフィルムの寸法安定性を向上させる点で好ましい。
【００４７】
また、延伸あるいは熱処理後のフィルムを徐冷することがフィルムの平面性を向上させることに有効であり、５０℃／秒以下の速度で冷却する事が有効である。
【００４８】
本発明のフィルムは単層フィルムであっても良好な表面特性の実現を可能たらしめるものであるが、積層フィルムであっても構わない。積層フィルムとする場合には、例えば２層の場合には、重合した芳香族ポリアミド溶液を二分し、少なくとも一方に芳香族ポリスルホンを添加した後、積層する。さらに３層以上の場合も同様である。これら積層の方法としては、周知の方法、例えば、口金内での積層、複合管での積層や、一旦１層を形成しておいてその上に他の層を形成する方法などがある。
【００４９】
【実施例】
本発明の物性の測定方法、効果の評価方法は次の方法による。
【００５０】
（１）突起数、断面積、および平均突起径
原子間力顕微鏡（ＡＦＭ）を用いて以下の条件で製膜時に金属ベルトと接しないフィルム表面について１０ヶ所測定し、各高さしきい値での突起数および断面積の平均値を求めた。
【００５１】
装置：NanoScopeIIIa AFM(Digital Instruments社製）
カンチレバ−：シリコン単結晶
測定モ−ド：タッピングモ−ド
測定面積：２５μｍ2
測定速度：０．５Ｈｚ
測定環境：２５℃、相対湿度６５％
高さ５ｎｍまたは１０ｎｍの水平面で切った突起の断面積の測定面積に占める割合は下式から算出した。
【００５２】
測定面積に占める割合（％）＝Ｓ／Ｓ0×１００
ここで、Ｓ ：各高さしきい値の水平面で切った突起の断面積（μｍ2）
Ｓ0：測定面積（μｍ2）
また、高さ５ｎｍの水平面で切った突起の平均突起径は下式から算出した。
【００５３】
平均突起径（μｍ）＝（４Ｓ5nm／πＸ）0.5
Ｓ5nm：高さ５ｎｍの水平面で切った突起の断面積（μｍ2）
Ｘ   ：高さ５ｎｍの突起数
（２）引張りヤング率
ロボットテンシロンＲＴＡ（オリエンテック社製）を用いて２５℃、相対湿度６５％において測定した。試験片は１０ｍｍ幅で５０ｍｍ長さ、引っ張り速度は３００ｍｍ／分である。
【００５４】
（３）電磁変換特性
製膜時に金属ベルトと接しないフィルム表面に、次の組成から成る磁性塗料を調製し、グラビアロールで磁性層の厚みが２μｍとなるように塗布し、磁気配向させ乾燥させ、次いで、カレンダー装置で、７５℃、２００ｋｇ／ｃｍの線圧でカレンダー処理した後、７０℃、４８時間キュアリングする。
【００５５】
（磁性塗料の組成）
・Ｃｏ含有酸化鉄                ：１００重量部
・塩化ビニル／酢酸ビニル共重合体：  １０重量部
・ポリウレタンエラストマ        ：  １０重量部
・ポリイソシアネート            ：    ５重量部
・レシチン                      ：    １重量部
・メチルエチルケトン            ：  ７５重量部
・メチルイソブチルケトン        ：  ７５重量部
・トルエン                      ：  ７５重量部
・カーボンブラック              ：    ２重量部
・ラウリン酸                    ：１．５重量部
この磁性層を塗布したフィルムを１／２幅にスリットし、ＶＴＲカセットに組み込みＶＴＲテープとした。このＶＴＲテープに家庭用ＶＴＲを用いてテレビ試験波形発生器により１００％クロマ信号からカラービデオノイズ測定器でクロマＳ／Ｎを測定した。Ｓ／Ｎ比は次式で示される。
【００５６】
Ｓ／Ｎ＝２０ｌｏｇ（ＶS／Ｖn）
ここで、ＶS：１００％振幅のカラー信号レベル
Ｖn：リファレンス記録電流で記録・再生し、ＡＭ復調およびＰＭ復調した１００％レベルにおけるノイズの実効値電圧
市販テープを基準として評価し、１ｄＢ以上を○、−１ｄＢ以上１ｄＢ未満を△、−１ｄＢ未満を×とした。
【００５７】
（４）ドロップアウト
上記（３）で得たＶＴＲテープに松下電器（株）製ＮＶ−３７００型ビデオデッキにより、常速にて４．４メガヘルツの信号を記録し、再生時の１５μｓｅｃ−２０ｄＢドロップアウトを大倉インダストリー（株）製ドロップアウトカウンターにて２０分間測定し、１分間あたりの平均値（個／分）を算出し、以下の基準で評価した。１（個／分）未満で使用可能である。
【００５８】
○：０．５（個／分）未満
△：０．５（個／分）以上１（個／分）未満
×：１（個／分）以上
（４）耐久性
上記（３）で得られたカセットテープを、４０℃、８０％ＲＨの雰囲気で、再生モードで１００回繰り返し走行させた後、磁性面のすり傷や欠落を観察し、以下の基準で評価した。
【００５９】
○：磁性面にすり傷や欠落がまったく見られない
×：磁性面にすり傷が欠落が見られる。
【００６０】
（５）脱溶媒速度
乾式工程でｔ分間乾燥後ベルトから剥離したゲルフィルムの一部を切り取り重量（Ｗ1）を測定する。このフィルムを水浴中で１０分間洗浄後、２８０℃で熱処理し、その重量（Ｗ2）からゲルフィルム中のポリマ−濃度（Ｐ1）を下式により算出する。脱溶媒速度は、Ｐ1と製膜原液の初期濃度Ｐ0から下式により算出する。
【００６１】
Ｐ1     ＝  （Ｗ2／Ｗ1）×１００
脱溶媒速度  ＝  （Ｐ1−Ｐ0）／ｔ
以下に実施例に基づいて本発明をより具体的に説明するが、本発明はこれらに限定されるものでない。尚、以下の実施例中、ＮＭＰはＮ−メチルピロリドン、ＣＴＰＣは２−クロルテレフタル酸クロリド、ＣＰＡは２−クロルパラフェニレンジアミン、ＤＰＥは４，４’−ジアミノジフェニルエ−テルを表す。
【００６２】
実施例１
脱水したＮＭＰに９０モル％に相当するＣＰＡと１０モル％に相当するＤＰＥとを溶解させ、これに９８．５モル％に相当するＣＴＰＣを添加し、２時間撹拌により重合後、炭酸リチウムで中和を行い、ポリマ−濃度が１０．８重量％の芳香族ポリアミドの溶液を得た。これをポリマ−溶液Ａとする。
【００６３】
一方、乾燥した三井東圧化学（株）製ＰＥＳ−Ｅ２０１０（極限粘度０．４ｄｌ／ｇ、以下ＰＥＳと略す）をＮＭＰに２０重量％になるように溶解した。このＰＥＳ溶液をポリマ−溶液Ａに、ＰＥＳが芳香族ポリアミドに対し１５重量％になるように添加した。これをポリマ−溶液Ｂとする。
【００６４】
このポリマ−溶液Ｂを５μｍカットのフィルタ−を通した後、表面が鏡面状のステンレス製ベルト上に流延し、１５０℃で５分間加熱して溶媒を蒸発させ、自己保持性を得たフィルムをベルトから連続的に剥離した。この時のゲルフィルムのポリマ−濃度は４０．１重量％であり、脱溶媒速度は５．７％／分であった。次に、水槽内へフィルムを２分間通して残存溶媒と中和で生じた無機塩の水抽出を行なった。この間に、フィルムの長手方向に１．２倍延伸を行った。この後、テンタ−で水分の乾燥と熱処理を行なって厚さ４．２μｍの芳香族ポリアミドフィルムを得た。この間に２８０℃でフィルムの幅方向に１．３倍延伸を行ない、２５０℃で１．５分間乾燥と熱処理を行なった後、２０℃／秒の速度で徐冷した。
【００６５】
このフィルムをスリットして磁気テ−プとし、前記の方法で評価した結果を表１に示した。電磁変換特性、耐久性はともに良好であった。
【００６６】
実施例２
実施例１で得たポリマ−溶液Ｂに、平均一次粒径が５０ｎｍの球状シリカをポリアミドに対し０．０６重量％になるように添加し、以下、実施例１と同様の方法で製膜した。
【００６７】
結果を表１に示した。電磁変換特性、耐久性はともに良好であった。
【００６８】
実施例３
実施例１で得たポリマ−溶液Ａに、ＰＥＳを芳香族ポリアミドに対し２０重量％になるように実施例１と同様の方法で添加した。これをポリマー溶液Ｃとする。 このポリマー溶液Ｃを用いて、実施例１と同様の方法で製膜した。
【００６９】
結果を表１に示した。電磁変換特性、耐久性はともに良好であった。
【００７０】
実施例４
実施例３で得たポリマ−溶液Ｃに、平均一次粒径が５０ｎｍの球状シリカをポリアミドに対し０．０３重量％になるように添加し、実施例１と同様の方法で製膜した。
【００７１】
結果を表１に示した。電磁変換特性、耐久性はともに良好であった。
【００７２】
実施例５
実施例１で得たポリマー溶液Ａに、ＰＥＳを芳香族ポリアミドに対し３０重量％になるように実施例１と同様の方法で添加した。これをポリマー溶液Ｄとする。
【００７３】
このポリマー溶液Ｄを用いて、フィルムの延伸倍率を長手方向に１．３倍、幅方向に１．４倍とする以外は実施例１と同様の方法で製膜した。
【００７４】
結果を表１に示した。耐久性は良好であったが、電磁変換特性が実施例１と比較して若干悪化した。
【００７５】
実施例６
実施例５で得たポリマー溶液Ｄを用いて、乾燥条件を１８０℃で３分間とする以外は実施例１と同様の方法で製膜した。
【００７６】
結果を表１に示した。耐久性は良好であったが、電磁変換特性が実施例１と比較して若干悪化した。
【００７７】
比較例１
実施例１で得たポリマ−溶液Ａを、実施例１と同様の方法で製膜した。
【００７８】
結果を表１に示した。電磁変換特性は良好であったが、突起数および高さ５ｎｍの水平面で切った突起の断面積が不足しているため耐久性が悪かった。
【００７９】
比較例２
実施例１で得たポリマ−溶液Ａに、ＰＥＳを芳香族ポリアミドに対し５５重量％になるように実施例１と同様の方法で添加し、以下、実施例１と同様の方法で製膜した。
【００８０】
結果を表１に示した。ＰＥＳの添加量が多すぎるためにヤング率が低下した。また、粗大突起が多く電磁変換特性、耐久性がともに悪化した。
【００８１】
比較例３
実施例１で得たポリマー溶液Ａに、三菱エンジニアリングプラスチックス（株）製ユピエース−ＡＮ９１（ＡＳＴＭ−Ｄ６４８に記載の１８２０ＫＰａ条件下での荷重たわみ温度が１５０℃の変成ポリフェニレンエーテル樹脂、以下ＰＰＯと略す）を芳香族ポリアミドに対し２０重量％になるように実施例１と同様の方法で添加し、以下、実施例１と同様の方法で製膜した。
【００８２】
結果を表１に示した。ＰＰＯは芳香族ポリアミドと相溶しないために表面が著しく粗れた。
【００８３】
【表１】
0003724160.tif 000007
【００８４】
【発明の効果】
本発明は、異種重合体を含有した芳香族ポリアミドフィルムとすることにより、フィルム表面に高さの揃った突起が形成され、磁気記録媒体とした時の電磁変換特性および耐久性に優れたフィルムが得られたものである。